(57)【要約】【課題】十分な低コスト化が可能で、電気的特性や機械的特性等の特性を向上させることができる耐油耐薬品性電線・ケーブルを提供する。【解決手段】耐油耐薬品性電線１０は、導体１１外周に内層１２Ａおよび外層１２Ｂからなる２層構造の被覆１２を備え、内層１２Ａが、非フッ素系ポリマーを含有する組成物からなり、外層１２Ｂが、ＡＳＴＭ  Ｄ１２３８に規定するＭＦＲ（２３０℃、２．１６ｋｇ）が３．１０〜３．４０ｇ／１０分で、融点が１７０〜１８０℃のエチレン・テトラフルオロエチレンコポリマーを含有する組成物からなり、かつ外層１２Ｂの厚さが０．０３〜０．２０ｍｍである【選択図】図１
2012014984.tif 000002
【特許請求の範囲】
【請求項１】
導体外周に内層および外層からなる２層構造の被覆を備え、前記内層が、非フッ素系ポリマーを含有する組成物からなり、前記外層が、ＡＳＴＭ  Ｄ１２３８に規定するＭＦＲ（２３０℃、２．１６ｋｇ）が３．１０〜３．４０ｇ／１０分で、融点が１７０〜１８０℃のエチレン・テトラフルオロエチレンコポリマーを含有する組成物からなり、かつ前記外層の厚さが０．０３〜０．２０ｍｍであることを特徴とする耐油耐薬品性電線・ケーブル。
【請求項２】
前記外層の厚さが０．０５〜０．２０ｍｍであることを特徴とする請求項１記載の耐油耐薬品性電線・ケーブル。
【請求項３】
前記エチレン・テトラフルオロエチレンコポリマーのＡＳＴＭ  Ｄ１２３８に規定するＭＦＲ（２３０℃、２．１６ｋｇ）が３．２５〜３．３５ｇ／１０分であることを特徴とする請求項１または２記載の耐油耐薬品性電線・ケーブル。
【請求項４】
前記エチレン・テトラフルオロエチレンコポリマーは、分子内にエチレン鎖の水素原子を置換した極性官能基を有することを特徴とする請求項１乃至３のいずれか１項記載の耐油耐薬品性電線・ケーブル。
【請求項５】
前記内層および外層が、２層同時押出により形成されたものであることを特徴とする請求項１乃至４のいずれか１項記載の耐油耐薬品性電線・ケーブル。
【請求項６】
前記非フッ素系ポリマーを含有する組成物が、ポリオレフィンをベースポリマーとする組成物であることを特徴とする請求項１乃至５のいずれか１項記載の耐油耐薬品性電線・ケーブル。
【請求項７】
前記被覆が、絶縁体またはシースであることを特徴とする請求項１乃至６のいずれか１項記載の耐油耐薬品性電線・ケーブル。
【発明の詳細な説明】
【技術分野】
【０００１】
本発明は、耐油耐薬品性電線・ケーブルに関する。
【背景技術】
【０００２】
自動車やＦＡ（Factory Automation）関連機器等において使用される電線・ケーブルは、使用環境上、オイル類や薬品等に触れるおそれがあることから、耐油性、耐薬品性が要求される。このため、従来より、この種の用途に用いる電線・ケーブルとして、耐油性、耐薬品性に優れた材料として知られるフッ素系高分子材料で絶縁体やシースを形成した電線・ケーブルが開発されている（例えば、特許文献１、２参照。）。
【０００３】
しかしながら、フッ素系高分子材料は高価であるうえに、押出機に耐食性を備えた特殊仕様のものを使用しなければならないため、上記のように、絶縁体やシース全体をフッ素系高分子材料で形成した場合には、コスト高となる難点がある。
【０００４】
そこで、このような問題を解決するものとして、導体周上に、アクリルゴムを主成分とした組成物およびフッ素樹脂を順に被覆することにより２層構造の絶縁体を形成した電線が提案されている（例えば、特許文献３参照。）。
【０００５】
しかしながら、この電線は、フッ素系高分子材料の一部をアクリルゴムを主成分とした組成物に代替することによって、材料コストは低減できるものの、押出機に耐食性を備えた特殊仕様のものを使用しなければならない点は従来と同様であり、コストの低減には限度がある。そのうえ、内層材料がアクリルゴムを主成分としたものに限られるため、電線・ケーブルに要求される電気的特性や機械的特性等の特性を十分に備えることができないという問題もあった。
【先行技術文献】
【特許文献】
【０００６】
【特許文献１】特開平８−２５５５１３号公報
【特許文献２】特開２００９−９７４４号公報
【特許文献３】特開２００９−２７２１００号公報
【発明の概要】
【発明が解決しようとする課題】
【０００７】
本発明はこのような従来技術の課題を解決するためになされたもので、十分な低コスト化が可能で、しかも、材料の選択自由度が増すことによって、電気的特性や機械的特性等の特性を向上させることができる耐油耐薬品性電線・ケーブルを提供することを目的とする。
【課題を解決するための手段】
【０００８】
本発明の第１の態様である耐油耐薬品性電線・ケーブルは、導体外周に内層および外層からなる２層構造の被覆を備え、前記内層が、非フッ素系ポリマーを含有する組成物からなり、前記外層が、ＡＳＴＭ  Ｄ１２３８に規定するＭＦＲ（２３０℃、２．１６ｋｇ）が３．１０〜３．４０ｇ／１０分で、融点が１７０〜１８０℃のエチレン・テトラフルオロエチレンコポリマーを含有する組成物からなり、かつ前記外層の厚さが０．０３〜０．２０ｍｍであるものである。
【０００９】
本発明の第２の態様は、第１の態様である耐油耐薬品性電線・ケーブルにおいて、前記外層の厚さが０．０５〜０．２０ｍｍであるものである。
【００１０】
本発明の第３の態様は、第１の態様または第２の態様である耐油耐薬品性電線・ケーブルにおいて、前記エチレン・テトラフルオロエチレンコポリマーのＡＳＴＭ  Ｄ１２３８に規定するＭＦＲ（２３０℃、２．１６ｋｇ）が３．２５〜３．３５ｇ／１０分であるものである。
【００１１】
本発明の第４の態様は、第１の態様乃至第３の態様のいずれかの態様である耐油耐薬品性電線・ケーブルにおいて、前記エチレン・テトラフルオロエチレンコポリマーは、分子内にエチレン鎖の水素原子を置換した極性官能基を有するものである。
【００１２】
本発明の第５の態様は、第１の態様乃至第４の態様のいずれかの態様である耐油耐薬品性電線・ケーブルにおいて、前記内層および外層が、２層同時押出により形成されたものである。
【００１３】
本発明の第６の態様は、第１の態様乃至第５の態様のいずれかの態様である耐油耐薬品性電線・ケーブルにおいて、前記非フッ素系ポリマーを含有する組成物が、ポリオレフィンをベースポリマーとする組成物であるものである。
【００１４】
本発明の第７の態様は、第１の態様乃至第６の態様のいずれかの態様である耐油耐薬品性電線・ケーブルにおいて、前記被覆が、絶縁体またはシースであるものである。
【発明の効果】
【００１５】
本発明の耐油耐薬品性電線・ケーブルによれば、十分に低コスト化することができるとともに、材料の選択自由度が増すことによって、電気的特性や機械的特性等の特性を向上させることができる。
【図面の簡単な説明】
【００１６】
【図１】本発明の第１の実施形態に係る耐油耐薬品性電線を示す横断面図である。
【図２】本発明の第２の実施形態に係る耐油耐薬品性ケーブルを示す横断面図である。
【発明を実施するための形態】
【００１７】
以下、本発明の実施の形態について説明する。なお、説明は図面に基づいて行うが、それらの図面は単に図解のために提供されるものであって、本発明はそれらの図面により何ら限定されるものではない。
【００１８】
図１は、本発明の第１の実施形態に係る耐油耐薬品性電線を示す横断面図である。
【００１９】
図１に示すように、本実施形態の耐油耐薬品性電線１０は、導体１１上に、後述するような第１の樹脂からなる内層１２Ａと第２の樹脂からなる外層１２Ｂの２層構造からなる絶縁体１２を有している。
【００２０】
導体１１は、軟銅線等の導電性金属からなる線材の１本または複数本から構成される。具体的には、例えば２８ＡＷＧ（直径約０．３８１ｍｍ）、２２ＡＷＧ（直径約０．７８０ｍｍ）、または２０ＡＷＧ（直径約０．９６０ｍｍ）の、軟銅線からなる単線導体または撚線導体等が使用される。軟銅線は、すず、銀、ニッケル等のめっきが施されていてもよい。
【００２１】
内層１２Ａを構成する第１の樹脂は、非フッ素系ポリマーを含有する組成物であり、代表的には、ポリオレフィンをベースポリマーとする絶縁被覆用組成物が使用される。ポリオレフィンとしては、例えば、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、直鎖状低密度ポリエチレン（ＬＬＤＰＥ）等のポリエチレン；ポリプロピレン（ＰＰ）；ポリイソブチレン；エチレンに、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−ノナデセン、１−エイコセン、４−メチル−１−ペンテン等のα−オレフィンを共重合させたエチレン・α−オレフィン共重合体；イソブチレン・イソプレン共重合体等が挙げられる。ポリプロピレンは、プロピレンのホモポリマーのみならず、エチレンとのランダムコポリマーやブロックコポリマー、少量のα−オレフィンとの共重合体等も使用することができる。α−オレフィンとしては、例えば１−ブテン、１−ペンテン、１−ヘキセン、１−オクテン、４−メチル−１−ペンテン等が挙げられる。プロピレン・αオレフィン共重合体には、非共役ポリエンがさらに共重合されていてもよい。非共役ポリエンとしては、例えばジシクロペンタジエン、１，４−ヘキサジエン、エチリデンノルボルネン、ビニルノルボルネン等が挙げられる。
【００２２】
ポリオレフィンとしては、その他、エチレンに、酢酸ビニル、プロピオン酸ビニル、酪酸ビニル、パーサティック酸ビニル、ラウリン酸ビニル、ステアリン酸ビニル、安息香酸ビニル、サリチル酸ビニル、シクロヘキサンカルボン酸ビニル等のビニルエステルを共重合させたエチレン・ビニルエステル共重合体；エチレンに、アクリル酸メチル、アクリル酸エチル、アクリル酸イソプロピル、アクリル酸イソブチル、アクリル酸ｎ−ブチル、アクリル酸イソオクチル、アクリル酸‐２‐エチルヘキシル、メタクリル酸メチル、メタクリル酸エチル、アクリル酸イソブチル、マレイン酸ジメチル、マレイン酸ジエチル等の不飽和カルボン酸エステルを共重合させたエチレン・アクリル酸エステル共重合体；これらのエチレン系共重合体を不飽和カルボン酸またはその誘導体で変性したもの等も使用される。変性に用いる不飽和カルボン酸としては、例えば、例えば、マレイン酸、フマル酸、クロコン酸、イタコン酸、シトラコン酸が挙げられ、不飽和カルボン酸の誘導体としては、前記不飽和カルボン酸のエステル、無水物、金属塩、アミド、イミド等が挙げられる。不飽和カルボン酸の誘導体の具体例としては、マレイン酸モノエステル、マレイン酸ジエステル、フマル酸モノエステル、フマル酸ジエステル、イタコン酸モノエステル、イタコン酸ジエステル、無水マレイン酸、無水フマル酸、無水イタコン酸等が挙げられる。
【００２３】
これらのポリオレフィンは、１種を単独で使用してもよく、２種以上を混合して使用してもよい。ポリオレフィンとしては、電線・ケーブルの被覆材料として一般に使用されており、またリサイクルが容易な点から、なかでも、低密度ポリエチレン、直鎖状低密度ポリエチレン、エチレン・アクリル酸エチル共重合体が好ましい。
【００２４】
この非フッ素系ポリマーを含有する組成物には、本発明の効果を阻害しない範囲で、電線・ケーブルの絶縁被覆材料に一般に使用される可塑剤、軟化剤、酸化防止剤、銅害防止剤、紫外線吸収剤、熱老化防止剤、難燃剤、難燃助剤、充填剤、加工助剤、架橋剤、架橋助剤、滑剤、着色剤、安定剤等の添加剤を配合することができる。
【００２５】
例えば、酸化防止剤として、フェノール系酸化防止剤をポリマー成分１００質量部に対し１〜３質量部配合することができる。銅害防止剤として、ヒドラジン誘導体をポリマー成分１００質量部に対し０．１〜５質量部配合することができる。滑剤として、脂肪酸誘導体をポリマー成分１００質量部に対し１〜５質量部配合することができる。難燃剤として、水酸化マグネシウム、水酸化アルミニウム、水酸化カルシウム等の金属水和物をポリマー成分１００質量部に対し１００〜２５０質量部配合することができる。難燃助剤として、シリコーンパウダーをポリマー成分１００質量部に対し１〜１０質量部配合することができる。摺動剤、難燃助剤として、シリコーン−アクリル複合ゴムをポリマー成分１００質量部に対し１〜１０質量部配合することができる。
【００２６】
非フッ素系ポリマーを含有する組成物は、配合成分をバンバリーミキサ、タンブラー、加圧ニーダ、混練押出機、ミキシングローラ等の通常の混練機を用いて均一に混合することにより調製される。
【００２７】
また、外層１２Ｂを構成する第２の樹脂は、ＡＳＴＭ  Ｄ１２３８に規定するＭＦＲ（２３０℃、２．１６ｋｇ）が３．１０〜３．４０ｇ／１０分、好ましくは３．２５〜３．３５ｇ／１０分で、融点が１７０〜１８０℃の範囲にあるエチレン・テトラフルオロエチレンコポリマー（ＥＴＦＥ）を含有する組成物である。エチレン・テトラフルオロエチレンコポリマーのＡＳＴＭ  Ｄ１２３８に規定するＭＦＲ（２３０℃、２．１６ｋｇ）および融点のいずれか一方でも前記範囲を外れると、本発明による効果が得られなくなる。すなわち、エチレン・テトラフルオロエチレンコポリマーのＡＳＴＭ  Ｄ１２３８に規定するＭＦＲ（２３０℃、２．１６ｋｇ）が３．１０ｇ／１０分未満では加工性および機械的特性が低下し、３．４０ｇ／１０分を超えると過度に軟化するため、押出しができなくなる。また、融点が１７０℃未満では耐熱性が低下し、１８０℃を超えると押出し時に内側の被覆（内層１２Ａ）を劣化させ、所期の機械的特性が得られないおそれがあるうえ、押出し時に発生するガス量が増大するため、耐食性材料からなる特殊仕様の押出機を使用しなければならなくなり、コスト高となる。
【００２８】
なお、内層１２Ａとの接着性を高める観点からは、エチレン・テトラフルオロエチレンコポリマーは分子内にエチレン鎖の水素原子を置換した極性官能基を有するものであることが好ましい。内層１２Ａとの接着性を高めることにより、電線の加工性や配線時の作業性を高めることができ、また、外層１２Ｂを被覆した際のしわの発生等を防止することができる。極性官能基としては、例えば、カルボキシル基、アミノ基等が挙げられる。
【００２９】
この組成物には、本発明の効果を阻害しない範囲であれば、フッ素樹脂に通常配合される添加剤を配合してもよい。また、上記特定の物性を有するエチレン・テトラフルオロエチレンコポリマー以外のフッ素系高分子ポリマー、例えば、上記範囲を外れた物性を有するエチレン・テトラフルオロエチレンコポリマーを始め、テトラフルオロエチレン・ヘキサフルオロプロピレンコポリマー、フッ化ビニリデン・テトラフルオロエチレンコポリマー、フッ化ビニリデン・テトラフルオロエチレン・ヘキサフルオロプロピレンコポリマー等も、本発明の効果を阻害しない範囲であれば配合してもよい。しかしながら、本発明の目的のためには、組成物は、ポリマー成分として、上記特定の物性を有するエチレン・テトラフルオロエチレンコポリマーのみを含有するものであることが好ましい。
【００３０】
第２の樹脂材料として好適に使用されるエチレン・テトラフルオロエチレンコポリマーの市販品を例示すると、例えば、旭硝子（株）製のＬＡＨ−８０００（商品名）等が挙げられる。ここで、ＬＡＨ−８０００の物性を、従来より汎用されているエチレン・テトラフルオロエチレンコポリマー（旭硝子（株）製  商品名 ＡＨ−２０００）の物性と対比して表１に示す。
【００３１】
【表１】
2012014984.tif 000003
【００３２】
内層１２Ａおよび外層１２Ｂは、上記第１および第２の樹脂を導体１１上に同時に押出被覆することにより、あるいは、まず第１の樹脂を導体１１上に押出被覆し、次いで、その上に第２の樹脂を押出被覆することにより形成される。内層１２Ａと外層１２Ｂとの密着性、生産効率、低コスト化等の観点からは、２層同時押出により形成することが好ましい。外層１２Ｂの厚さは、通常、０．０３〜０．２０ｍｍ、好ましくは０．０５〜０．２０ｍｍの範囲である。外層１２Ｂの厚さが０．０３ｍｍ未満では、均一な厚さの層形成が困難になるうえ、十分な耐油性、耐薬品性、耐摩耗性が得られないおそれがあり、外層１２Ｂの厚さが０．２０ｍｍを超えると、引張強さが低下する。
【００３３】
このように構成される耐油耐薬品性電線においては、絶縁体１２が非フッ素系ポリマーを含有する組成物からなる内層１２Ａと、ＡＳＴＭ  Ｄ１２３８に規定するＭＦＲ（２３０℃、２．１６ｋｇ）が３．１０〜３．４０ｇ／１０分で、融点が１７０〜１８０℃の範囲にある組成物からなる外層１２Ｂにより構成されているので、従来のフッ素系高分子材料のみで絶縁体が形成されたものに比べ、材料コストを低減することができる。しかも、外層１２Ｂを構成する組成物は、優れた耐油性、耐薬品性を有しながら、押出被覆の際は、耐食性の有する特殊仕様のものではなく、汎用の押出機を用いることができるため、製造コスト、設備コストも低減することができ、十分な低コスト化を図ることができる。さらに、内層１２Ａを形成する材料は、非フッ素系ポリマーを含有する組成物であればよく、材料の選択自由度が増すため、例えば、電気的特性、機械的特性等に優れたポリオレフィンをベースポリマーとする組成物を使用することができ、従来に比べ、電気的特性や機械的特性等の特性を向上させることができる。
【００３４】
以上説明した実施形態は本発明を導体外周に絶縁体を有する絶縁電線に適用した例であるが、本発明は、例えば図２に示すような、導体外周に絶縁体およびシースが順に設けられた構造のケーブルにも適用することができる。
【００３５】
すなわち、図２は、本発明の第２の実施形態に係る耐油耐薬品性ケーブルを示す横断面図である。本実施形態に係る耐油耐薬品性ケーブル２０は、第１の実施形態と同様の導体１１上に、絶縁体１２を設け、その上に、第３の樹脂からなる内層１３Ａと第４の樹脂からなる外層１３Ｂの２層構造からなるシース１３を設けたものである。
【００３６】
絶縁体１２は、特に限定されるものではなく、第１の実施形態の内層１２Ａの材料として例示したもの等、従来よりケーブルの絶縁体の形成材料として一般に知られる絶縁性組成物を用いることができる。
【００３７】
また、シース１３の内層１３Ａを構成する第３の樹脂は、非フッ素系ポリマーを含有する組成物であり、代表的には、ポリオレフィンをベースポリマーとするシース用組成物が使用される。ポリオレフィンとしては、第１の実施形態の第１の樹脂で例示したものと同様のものが挙げられる。この非フッ素系ポリマーを含有する組成物には、本発明の効果を阻害しない範囲で、ケーブルのシース材料に一般に使用される可塑剤、軟化剤、酸化防止剤、銅害防止剤、紫外線吸収剤、熱老化防止剤、難燃剤、難燃助剤、充填剤、加工助剤、架橋剤、架橋助剤、滑剤、着色剤、安定剤等の添加剤が配合されていてもよい。非フッ素系ポリマーを含有する組成物は、配合成分をバンバリーミキサ、タンブラー、加圧ニーダ、混練押出機、ミキシングローラ等の通常の混練機を用いて均一に混合することにより調製される。
【００３８】
シース１３の外層１３Ｂを構成する第４の樹脂は、第１の実施形態の外層１２Ｂを構成する第２の樹脂と同様の組成物、すなわち、ＡＳＴＭ  Ｄ１２３８に規定するＭＦＲ（２３０℃、２．１６ｋｇ）が３．１０〜３．４０ｇ／１０分、好ましくは３．２５〜３．３５ｇ／１０分で、融点が１７０〜１８０℃の範囲にあるエチレン・テトラフルオロエチレンコポリマー（ＥＴＦＥ）を含有する組成物であり、第２の樹脂について記載した好ましい範囲や、添加剤に関する記載等は、第４の樹脂にもそのまま適用される。
【００３９】
シース１３の内層１３Ａおよび外層１３Ｂは、上記第３および第４の樹脂を絶縁体１２上に同時に押出被覆することにより、あるいは、まず第３の樹脂を絶縁体１２上に押出被覆し、次いで、その上に第４の樹脂を押出被覆することにより形成される。内層１３Ａと外層１３Ｂとの密着性、生産効率、低コスト化等の観点からは、２層同時押出により形成することが好ましい。外層１３Ｂの厚さは、通常、０．０３〜０．２０ｍｍ、好ましくは０．０５〜０．２０ｍｍの範囲である。外層１３Ｂの厚さが０．０３ｍｍ未満では、均一な厚さの層形成が困難になるうえ、十分な耐油性、耐薬品性、耐摩耗性が得られないおそれがあり、外層１３Ｂの厚さが０．２０ｍｍを超えると、耐屈曲性等が低下する。
【００４０】
このように構成される耐油耐薬品性ケーブル２０においては、シース１３が非フッ素系ポリマーを含有する組成物からなる内層１３Ａと、ＡＳＴＭ  Ｄ１２３８に規定するＭＦＲ（２３０℃、２．１６ｋｇ）が３．１０〜３．４０ｇ／１０分、好ましくは３．２５〜３．３５ｇ／１０分で、融点が１７０〜１８０℃の範囲にあるエチレン・テトラフルオロエチレンコポリマー（ＥＴＦＥ）を含有する組成物からなる外層１３Ｂにより構成されているので、従来のフッ素系高分子材料のみでシースが形成されたものに比べ、材料コストを低減することができる。しかも、外層１３Ｂを構成する組成物は、優れた耐油性、耐薬品性を有しながら、押出被覆の際は、耐食性の有する特殊仕様のものではなく、汎用の押出機を用いることができるため、製造コスト、設備コストも低減することができ、さらなる低コスト化を図ることができる。さらに、内層１３Ａを形成する材料は、非フッ素系ポリマーを含有する組成物であればよく、材料の選択自由度が増すため、例えば、電気的特性、機械的特性等に優れたポリオレフィンをベースポリマーとする組成物を使用することができ、従来に比べ、電気的特性や機械的特性等の特性を向上させることができる。
【実施例】
【００４１】
次に、本発明を実施例によりさらに詳細に説明するが、本発明はこれらの実施例に何ら限定されるものではない。
【００４２】
実施例１
直径０．４ｍｍのすずめっき軟銅線からなる単線導体上に、エチレン・アクリル酸エチル共重合体に水酸化マグネシウムを４０質量％含有した難燃化ポリオレフィン（難燃ＰＯ）、およびＭＦＲ（２３０℃、２．１６ｋｇ）３．１５ｇ／１０分、融点１７９℃のＥＴＦＥをこの順で２層同時押出により被覆して、厚さ０．３６ｍｍの内層および厚さ０．０４ｍｍの外層からなる絶縁体を形成し、外径約１．２ｍｍの絶縁電線を製造した。
【００４３】
実施例２〜６、比較例１〜５
絶縁体の内層および外層の各層厚、並びに外層のＥＴＦＥのＭＦＲおよび融点を表２に示すように変えた以外は実施例１と同様にして外径約１．２ｍｍの絶縁電線を製造した。
【００４４】
得られた絶縁電線について、下記に示す方法で各種特性を評価した。
［耐油性］
長さ１０ｍの電線試料を試験油（ＪＩＳ  Ｋ  ６２５８）に１００℃×１０日浸漬後、室温にてＵＬ  １５８１に準拠して伸びを測定し、初期値に対する保持率を求めた。
［耐薬品性］
長さ１０ｍの電線試料を有機溶剤（アセトン）に１００℃×１０日浸漬後、室温にてＵＬ  １５８１に準拠して伸びを測定し、初期値に対する保持率を求めた。
［耐摩耗性］
ＪＡＳＯ（（社）自動車技術会規格）Ｄ６０８に規定されるブレード法による摩耗試験（ブレード先端部のＲ＝０．７ｍｍ、荷重＝５００ｇ、ブレード移動長＝１０ｍｍ、速さ＝６０サイクル／分（但し、１往復を１サイクルとする））を行い、ブレードと電線試料の導体が接触し導通を生ずるまでの回数を測定した。
［引張強さ、伸び］
ＵＬ１５８１に準拠し、長さ１５０ｍｍの電線から内部の導体を引き抜いて作成した環状の試験片について、引張速度５００ｍｍ／分および標点距離２５ｍｍの条件で測定した。
【００４５】
これらの結果を、被覆（絶縁体）の構成とともに表２に示す。
【００４６】
【表２】
2012014984.tif 000004
【００４７】
表２から明らかなように、実施例１〜６はいずれも耐油性、耐薬品性、耐摩耗性、引張強さ、伸びにおいて、良好な結果が得られた。また、外層の厚さを０．０５〜０．２０ｍｍとすることにより、耐油性、耐薬品性において、さらに良好な結果が得られた（実施例２、３、６）。さらに、外層を構成するＥＴＦＥのＭＦＲ（２３０℃、２．１６ｋｇ）を３．２５〜３．３５ｇ／１０分とすることにより、耐油性、耐薬品性、耐摩耗性、引張強さ、伸びにおいて、極めて良好な結果が得られた（実施例４、５）。
【符号の説明】
【００４８】
１１…導体、１２…絶縁体、１２Ａ…（絶縁体の）内層、１２Ｂ…（絶縁体の）外層、１３…シース、１３Ａ…（シースの）内層、１３Ｂ…（シースの）外層。
【図１】
2012014984.tif 000005
【図２】
2012014984.tif 000006